(57)【特許請求の範囲】
【請求項１】
結着樹脂、及び離型剤を含有するトナー粒子を有するトナーであって、
前記結着樹脂が、スチレンアクリル樹脂、及びブロックポリマーを含有し、
前記ブロックポリマーが、ポリエステル部位及びビニルポリマー部位を有し、
前記ポリエステル部位が、下記式（１）で示される構造単位を有し、
前記ビニルポリマー部位の重量平均分子量（Ｍｗ）が、４０００以上１５０００以下であり、
前記ブロックポリマーの融点（Ｔｍ）が、５５℃以上９０℃以下であり、
前記離型剤の重量平均分子量（Ｍｗ）が、１０００以上３５００以下であり、
前記離型剤が、エステルワックスである
ことを特徴とするトナー。
【化１】
0006516545.tif 000009
（式（１）中、ｍは６以上１４以下の整数、ｎは６以上１６以下の整数を示す。）
【請求項２】
前記ポリエステル部位と前記ビニルポリマー部位の質量比率（Ｃ／Ａ比）が、４０：６０〜８０：２０である請求項１に記載のトナー。
【請求項３】
前記ブロックポリマーの重量平均分子量（Ｍｗ）が、１５０００以上４５０００以下である請求項１又は２に記載のトナー。
【請求項４】
前記ブロックポリマーの重量平均分子量（Ｍｗ）と数平均分子量（Ｍｎ）の比（Ｍｗ／Ｍｎ）が、３．５以下である請求項１〜３のいずれか１項に記載のトナー。
【請求項５】
前記ブロックポリマーの含有量が、結着樹脂１００質量部に対して２．０質量部以上５０．０質量部以下である請求項１〜４のいずれか１項に記載のトナー。
【発明の詳細な説明】
【技術分野】
【０００１】
本発明は、電子写真法、静電記録法およびトナージェット法のような画像形成方法に用いられるトナーに関する。
【背景技術】
【０００２】
近年、更なる高精細フルカラー画像を出力する手段が要望されている中、特に省エネに対する要求が高まっており、トナーにおいても省エネ性が求められている。トナーの省エネ性を達成させ得る一手段として、トナー中に結晶性樹脂を含有させる手段がある。これにより、結晶性樹脂のシャープメルト性を利用し、トナーの軟化温度をより低く設定することが可能となり、低温定着性を改善することが可能となった。
【０００３】
しかし、結晶性樹脂を含有するトナーは、トナー中の結晶性樹脂が定着部材の表面に付着してしまい、定着部材に付着したトナーが次の転写材に再転移してしまうオフセット現象が生じることがあった。そこで、特許文献１では、結晶性部位と非晶性部位のブロック樹脂を結着樹脂として含有させたトナーにより、定着部材へのオフセットが低減することが開示されている。
【０００４】
また、オフィス環境における人体への影響に対して、欧州を中心とした環境規格が制定される様になり、電子写真定着システムにおいても対応が求められている。特に、印刷時に発生して装置外に放散される物質、具体的には昇華物質によるダスト及び有機揮発物質を低減することが求められている。そこで、特許文献２には、トナー中の離型剤の低分子量成分を削減したトナーが開示されている。さらに離型剤の低分子量成分を削減したトナーは離型剤のブリードアウトを抑制することが記載されている。
【先行技術文献】
【特許文献】
【０００５】
【特許文献１】特開昭６２−２７３５７４号公報
【特許文献２】特開２０１１−８１０４２号公報
【発明の概要】
【発明が解決しようとする課題】
【０００６】
しかしながら、離型剤の低分子量成分を削減するために高分子量の離型剤を使用すると、トナーの低温定着性が低下しやすくなる。本発明者らの検討の結果、ダストの抑制と低温定着性とのバランスのとれた分子量の離型剤を検討したところ、過酷な環境（高温高湿環境下）に放置したトナーから、離型剤がブリードアウトしてしまうことがわかった。
【０００７】
本発明の目的は、離型剤のブリードアウトを抑制し、低温定着性及び帯電安定性に優れたトナーを提供することにある。
【課題を解決するための手段】
【０００８】
本発明は、結着樹脂、及び離型剤を含有するトナー粒子を有するトナーであって、
前記結着樹脂が、スチレンアクリル樹脂、及びブロックポリマーを含有し、
前記ブロックポリマーが、ポリエステル部位及びビニルポリマー部位を有し、
前記ポリエステル部位が、下記式（１）で示される構造単位を有し、
前記ビニルポリマー部位の重量平均分子量（Ｍｗ）が、４０００以上１５０００以下であり、
前記ブロックポリマーの融点（Ｔｍ）が、５５℃以上９０℃以下であり、
前記離型剤の重量平均分子量（Ｍｗ）が、１０００以上３５００以下であり、
前記離型剤が、エステルワックスである
ことを特徴とするトナーに関する。
【０００９】
【化１】
0006516545.tif 000002
【００１０】
（式（１）中、ｍは６以上１４以下の整数、ｎは６以上１６以下の整数を示す。）
【発明の効果】
【００１１】
本発明によれば、離型剤のブリードアウトを抑制し、低温定着性及び帯電安定性に優れたトナーを提供することができる。
【発明を実施するための形態】
【００１２】
以下、本発明について詳しく説明する。
【００１３】
本発明のトナーは、結着樹脂、離型剤を含有するトナー粒子を有し、結着樹脂は、スチレンアクリル樹脂、及びブロックポリマーを含有する。トナー粒子中のそれぞれの材料は、以下の特徴を有する。ブロックポリマーは、ポリエステル部位及びビニルポリマー部位を有し、ポリエステル部位は、下記式（１）で示される構造単位を有し、ビニルポリマー部位の重量平均分子量（Ｍｗ）は、４０００以上１５０００以下である。そして、ブロックポリマーの融点（Ｔｍ）は、５５℃以上９０℃以下である。また、離型剤の重量平均分子量（Ｍｗ）は、１０００以上３５００以下である。
【００１４】
【化２】
0006516545.tif 000003
【００１５】
（式（１）中、ｍは６以上１４以下の整数、ｎは６以上１６以下の整数を示す。）
本発明者らは、スチレンアクリル樹脂を含むトナー粒子に、さらに特定のブロックポリマーを用い、且つ特定の分子量の離型剤を用いることで、離型剤のブリードアウトを抑制し、低温定着性及び帯電安定性に優れたトナーが得られることを見出した。
【００１６】
本発明のブロックポリマーは結晶性の樹脂であるため、シャープメルトで低温定着性に優れる一方で、弾性が低く、機械的強度に劣る。そのため、結着樹脂として単独でこのブロックポリマーを用いた場合、十分な耐久性が得られにくく、現像スジなどの画像弊害が発生しやすくなる。また、ブロックポリマーのポリエステル部位（結晶性ポリエステル部位とも称する）は、帯電のリークサイトとして働くため、帯電安定性が低下しカブリなどが発生しやすい。本発明では、スチレンアクリル樹脂と、スチレンアクリル樹脂と親和性の高いビニルポリマー部位を有するブロックポリマーを用いることで、帯電のリークサイトとなりうるブロックポリマーのポリエステル部位がトナー表面に露出することを抑制している。また、このブロックポリマーを用いると、トナー中ではスチレンアクリル樹脂とブロックポリマーが相分離構造を取る。これにより、スチレンアクリル樹脂の強靭性が保たれて高耐久性が得られ、耐熱性も向上する。
【００１７】
一方、定着プロセスにおいては、トナーに熱が与えられるとブロックポリマーがビニルポリマー部位を起点としてスチレンアクリル樹脂に瞬時に相溶し、可塑効果を発揮すると考えられる。それにより、トナーの軟化点が下がり低温定着性が達成される。また、ブロックポリマーがビニルポリマー部位を有することで、溶融後、定着に必要な適度な粘度を持つことで、結着樹脂として働き低温定着性が相乗的に達成される。さらに、本発明のトナーはスチレンアクリル樹脂が結着樹脂となっているため、溶融後のトナーの粘度は維持され幅広い温度領域で定着可能となる。また、ブロックポリマーのビニルポリマー部位が特定の分子量を有することで、本発明の離型剤との親和性が高まり、ブロックポリマーが離型剤をトラップすることで、過酷な環境下でも離型剤のブリードアウトを抑制することができると考えている。
【００１８】
以下、本発明のトナーについて詳細に説明する。
【００１９】
本発明において、離型剤の重量平均分子量（Ｍｗ）は１０００以上３５００以下である。１０００未満であると、過酷な環境に置かれた場合、離型剤の低分子量成分がトナーからブリードアウトしやすくなる。その結果、現像装置の部材を汚染し、現像スジ等の画像弊害を起こしやすい。重量平均分子量（Ｍｗ）が３５００より大きくなると、定着時の離型効果が低下し、低温定着性が低下する。
【００２０】
離型剤の具体的な例としては、グリセリントリベヘネートなどに代表される３価のアルコールと脂肪族モノカルボン酸のエステル、或いは、３価のカルボン酸と脂肪族モノアルコールのエステル；ペンタエリスリトールテトラステアレート、ペンタエリスリトールテトラパルミテートなどに代表される４価のアルコールと脂肪族モノカルボン酸のエステル、或いは、４価のカルボン酸と脂肪族モノアルコールのエステル；ジペンタエリスリトールヘキサステアレート、ジペンタエリスリトールヘキサパルミテートなどに代表される６価のアルコールと脂肪族モノカルボン酸のエステル、或いは、６価のカルボン酸と脂肪族モノアルコールのエステル；ポリグリセリンベヘネートなどに代表される多価のアルコールと脂肪族モノカルボン酸のエステル、或いは、多価のカルボン酸と脂肪族モノアルコールのエステル；カルナバワックス、ライスワックスなどに代表される天然エステルワックス類；パラフィンワックス、マイクロクリスタリンワックス、ペトロラタムなどの石油系ワックス及びその誘導体；フィッシャートロプシュ法による炭化水素ワックス及びその誘導体；ポリエチレンワックス、ポリプロピレンワックスなどのポリオレフィンワックス及びその誘導体などが挙げられる。
【００２１】
離型剤の含有量は、結着樹脂１００．０質量部に対して１．０質量部以上３０．０質量部以下であることが好ましい。
【００２２】
ブロックポリマーは、ビニルポリマー部位及び上記式（１）で示される構造単位を有するポリエステル部位を有する。ブロックポリマーのポリエステル部位は、例えば、下記式（Ａ）で示されるジカルボン酸と、下記式（Ｂ）で示されるジオールとが縮合重合することで得ることができる。
【００２３】
ＨＯＯＣ−（ＣＨ２）ｍ−ＣＯＯＨ                式（Ａ）
（式（Ａ）中、ｍは６以上１４以下の整数を示す。）
ＨＯ−（ＣＨ２）ｎ−ＯＨ                        式（Ｂ）
（式（Ｂ）中、ｎは６以上１６以下の整数を示す。）
ジカルボン酸は、ポリエステル部位に同じ部分骨格を生成するものであれば、カルボキシ基がアルキルエステル化した化合物または酸無水物化した化合物等を用いてもよい。式（Ａ）で示されるジカルボン酸としては、スベリン酸、セバシン酸、ドデカン二酸、テトラデカン二酸などが好ましい。
【００２４】
式（Ｂ）で示されるジオールとしては、１，６−ヘキサンジオール、１，７−ヘプタンジオール、１，８−オクタンジオール、１，９−ノナンジオール、１，１０−デカンジオール、１，１２−ドデカンジオール、１，１４−テトラデカンジオールなどが好ましい。
【００２５】
ブロックポリマーのビニルポリマー部位の組成は、スチレン、メチルメタクリレートまたはｎ−ブチルアクリレートのような公知のビニルモノマーを用いることができる。特に好ましくはスチレンであり、スチレンアクリル樹脂との相溶部位として有効に作用し、溶融時の可塑がより発揮される。
【００２６】
なお、本発明のポリエステル部位は結晶性を有するが、「結晶性」とは、後述する示差走査熱量測定（ＤＳＣ）の測定において、明確な吸熱ピークを有することを意味する。一方、明確な吸熱ピークが認められない樹脂は、非晶性であることを意味する。
【００２７】
ビニルポリマー部位の重量平均分子量（Ｍｗ）は４０００以上１５０００以下である。４０００未満の場合、または１５０００より大きい場合、離型剤との親和性が低下し、過酷環境下において離型剤のブリードアウトが発生しやすくなる。その結果、現像装置の部材を汚染し、現像スジ等の画像弊害を起こしやすい。ビニルポリマー部位の重量平均分子量（Ｍｗ）は、４５００以上１２５００以下が好ましく、５０００以上１００００以下がより好ましい。重量平均分子量（Ｍｗ）は、開始剤の量、添加タイミング、反応温度などにより制御することができる。また、離型剤がエステルワックスであると、上記親和性がより高まる。
【００２８】
ブロックポリマーの融点（Ｔｍ）は５５℃以上９０℃以下である。ブロックポリマーの融点（Ｔｍ）が５５℃より低い場合は、ブロッキングが発生しやすく、耐熱性の観点から使用しにくい。融点（Ｔｍ）が９０℃より高い場合は、ブロックポリマーを溶融させるための必要温度が高くなるため、低温定着性という観点で使用しにくい。より好ましくは６０℃以上８５℃以下である。ブロックポリマーの融点は、ポリエステル部位を生成するモノマーや、ポリエステル部位とビニルポリマー部位の比率により制御することができる。
【００２９】
ブロックポリマーの含有量は、結着樹脂１００質量部に対して２．０質量部以上５０．０質量部以下であることが好ましい。２．０質量部以上であれば、本発明の効果である溶融時の可塑効果およびブロックポリマーによる結着効果が得られやすくなり、低温定着性が向上する。５０．０質量部以下であれば、耐ストレス性も低下しにくいため、耐久性が低下しにくく、現像スジ等の画像弊害が発生しにくくなる。ブロックポリマーの含有量は、より好ましくは、３．０質量部以上４５．０質量部以下、さらに好ましくは５．０質量部以上４０．０質量部以下である。
【００３０】
ブロックポリマーのポリエステル部位（Ｃ）とビニルポリマー部位（Ａ）の質量比率（Ｃ／Ａ比）は、４０：６０〜８０：２０の範囲であることが好ましく、４０：６０〜７０：３０の範囲であることがより好ましい。４０：６０〜８０：２０の範囲であれば、シャープメルト性と溶解時のスチレンアクリル樹脂への相溶性のバランスが良くなり、低温定着性が向上する。
【００３１】
ブロックポリマーの重量平均分子量（Ｍｗ）は、１５０００以上４５０００以下であることが好ましく、２００００以上４００００以下であることがより好ましい。ブロックポリマーの重量平均分子量が１５０００以上であれば、ブロックポリマーの機械的強度が優れ、耐久性が向上し、現像スジ等の画像弊害が発生し難くなる。また、ブロックポリマーの重量平均分子量が４５０００以下であれば、分子の動きが緩慢となりにくく、溶融時の可塑効果が得られやすくなり、低温定着性が向上する。
【００３２】
ブロックポリマーの重量平均分子量（Ｍｗ）と数平均分子量（Ｍｎ）の比（Ｍｗ／Ｍｎ）は３．５以下が好ましく、より好ましくは３．０以下である。３．５以下であれば、分子量のバラツキが小さくなり、高分子成分による定着グロスの低下などが起こりにくくなる。重量平均分子量（Ｍｗ）および数平均分子量（Ｍｎ）は、開始剤の量、添加タイミング、反応温度などにより制御することができる。
【００３３】
なお、ブロックポリマーの定義としては、線状に連結した複数のブロックで構成されたポリマー（高分子学会  国際純正応用化学連合高分子命名法委員会による高分子科学の基本的術語の用語集）とあり、本発明もその定義に従う。
【００３４】
本発明のスチレンアクリル樹脂は、重合性単量体を重合することにより得られる。重合性単量体としては、ラジカル重合が可能なビニル系重合性単量体を用いることが可能である。ビニル系重合性単量体としては、単官能性重合性単量体（重合性官能基を１つ有する単量体）または多官能性重合性単量体（重合性官能基を複数有する単量体）を使用することができる。
【００３５】
単官能性重合性単量体としては、スチレン、ｏ−（ｍ−，ｐ−）メチルスチレン、ｍ−（ｐ−）エチルスチレンなどのスチレン系単量体；メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−ヘキシルアクリレート、２−エチルヘキシルアクリレート、ｎ−オクチルアクリレート、シクロヘキシルアクリレートなどのアクリル系重合性単量体類；メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、ｎ−ヘキシルメタクリレート、２−エチルヘキシルメタクリレート、ｎ−オクチルメタクリレートなどのメタクリル系重合性単量体類が挙げられる。
【００３６】
多官能性重合性単量体としては、ジエチレングリコールジアクリレート、トリエチレングリコールジアクリレート、テトラエチレングリコールジアクリレート、ポリエチレングリコールジアクリレート、１，６−ヘキサンジオールジアクリレート、エチレングリコールジメタクリレート、ジエチレングリコールジメタクリレート、トリエチレングリコールジメタクリレート、テトラエチレングリコールジメタクリレート、ポリエチレングリコールジメタクリレート、ジビニルベンゼン、ジビニルナフタリン、および、ジビニルエーテルが挙げられる。
【００３７】
単官能性重合性単量体を単独で、あるいは二種以上組み合わせて、または、単官能性重合性単量体と多官能性重合性単量体とを組み合わせて、または、多官能性重合性単量体を単独で、あるいは、二種以上を組み合わせて使用することができる。重合性単量体の中でも、スチレンまたはスチレン誘導体を単独もしくは混合して、または、それらとほかの重合性単量体と混合して使用することが、トナーの現像特性および耐久性の観点から好ましい。
【００３８】
本発明に係るトナー粒子を製造するための製造方法は、どのような製造方法であっても構わないが、懸濁重合法、乳化重合法および懸濁造粒法のような水系媒体中でトナー用組成物（例えば、重合性単量体組成物）を造粒するトナー粒子の製造方法によって得ることが好ましい。
【００３９】
以下、本発明に用いられるトナー粒子の製造方法の中で最も好適な懸濁重合法を用いて、トナー粒子の製造方法を説明する。
【００４０】
上述したスチレンアクリル樹脂を生成する重合性単量体、ブロックポリマー、離型剤、および、必要に応じて、着色剤、その他の添加物を、ホモジナイザー、ボールミル、超音波分散機のような分散機に依って均一に溶解または分散させる。これに重合開始剤を溶解し、重合性単量体組成物を調製する。次に、重合性単量体組成物を、分散安定剤を含有する水系媒体中に懸濁して重合を行なうことによってトナー粒子は製造される。
【００４１】
重合開始剤は、重合性単量体中に他の添加剤を添加するときに同時に加えてもよいし、水系媒体中に懸濁する直前に混合してもよい。また、造粒直後、重合反応を開始する前に重合性単量体あるいは溶媒に溶解した重合開始剤を加えてもよい。
【００４２】
重合開始剤の具体的な例としては、以下のものが挙げられる。
【００４３】
２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルなどのアゾ系またはジアゾ系重合開始剤；ベンゾイルパーオキサイド、ｔ−ブチルパーオキシ２−エチルヘキサノエート、ｔ−ブチルパーオキシピバレート、ｔ−ブチルパーオキシイソブチレート、ｔ−ブチルパーオキシネオデカノエート、メチルエチルケトンパーオキサイド、ジイソプロピルパーオキシカーボネート、クメンヒドロパーオキサイド、２，４−ジクロロベンゾイルパーオキサイド、ラウロイルパーオキサイドなどの過酸化物系重合開始剤。
【００４４】
本発明のトナーにおいて、上述の結着樹脂及び離型剤と共に非晶性ポリエステル樹脂等の極性樹脂を用いることができる。特に懸濁重合法によりトナー粒子を製造する場合に、重合性単量体組成物中に極性樹脂を添加すると、極性樹脂によってトナー粒子の表面に薄層を形成させることができる。すなわち、極性樹脂を添加することは、コアシェル構造のシェル部を強化することができる。
【００４５】
極性樹脂の含有量は、結着樹脂１００．０質量部に対して１．０質量部以上２０．０質量部以下が好ましく、２．０質量部以上１０．０質量部以下がより好ましい。
【００４６】
本発明のトナーには、着色剤として以下の有機顔料、有機染料、および、無機顔料を用いることができる。
【００４７】
シアン系着色剤としては、銅フタロシアニン化合物およびその誘導体、アントラキノン化合物、および、塩基染料レーキ化合物が挙げられる。具体的には、以下のものが挙げられる。Ｃ．Ｉ．ピグメントブルー１、７、１５、１５：１、１５：２、１５：３、１５：４、６０、６２、６６。
【００４８】
マゼンタ系着色剤としては、以下のものが挙げられる。縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、および、ペリレン化合物。具体的には、以下のものが挙げられる。Ｃ．Ｉ．ピグメントレッド２、３、５、６、７、２３、４８：２、４８：３、４８：４、５７：１、８１：１、１２２、１４４、１４６、１５０、１６６、１６９、１７７、１８４、１８５、２０２、２０６、２２０、２２１、２５４、２８２、Ｃ．Ｉ．ピグメントバイオレット１９。
【００４９】
イエロー系着色剤としては、縮合アゾ化合物、イソインドリノン化合物、アントラキノン化合物、アゾ金属錯体、メチン化合物、および、アリルアミド化合物が挙げられる。具体的には、以下のものが挙げられる。Ｃ．Ｉ．ピグメントイエロー１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５、１９１、１９４、Ｃ．Ｉ．ソルベントイエロー９８、Ｃ．Ｉ．ソルベントイエロー１６２。
【００５０】
黒色着色剤としては、カーボンブラック、および、上記イエロー系着色剤、マゼンタ系着色剤、および、シアン系着色剤を用いて黒色に調色されたものが挙げられる。
【００５１】
懸濁重合法を用いてトナー粒子を得る場合には、着色剤の持つ重合阻害性や水相移行性を考慮し、重合阻害のない物質による疎水化処理を施した着色剤を用いることが好ましい。染料を疎水化処理する好ましい方法としては、あらかじめこれら染料の存在下に重合性単量体を重合せしめて着色重合体を得る方法が挙げられ、この得られた着色重合体を重合性単量体組成物に添加する。また、カーボンブラックについては、上記染料と同様の疎水化処理の他、カーボンブラックの表面官能基と反応する物質（ポリオルガノシロキサン）で処理を行ってもよい。
【００５２】
これらの着色剤は、単独または混合しさらには固溶体の状態で用いることができる。本発明に用いられる着色剤は、色相角、彩度、明度、耐光性、ＯＨＰ透明性、および、トナー粒子中の分散性の点から選択される。
【００５３】
着色剤の添加量は、結着樹脂１００．０質量部に対して１．０質量部以上２０．０質量部以下であることが好ましい。
【００５４】
本発明のトナーにおいては、必要に応じて荷電制御剤を添加ことも可能である。荷電制御剤としては、公知の荷電制御剤を用いることが可能である。さらに、トナー粒子を懸濁重合法により製造する場合には、重合阻害性が低く、水系媒体への可溶化物が実質的にない荷電制御剤が特に好ましい。荷電制御剤としてはトナーを負荷電性に制御するものと正荷電性に制御するものがある。
【００５５】
トナーを負荷電性に制御するものとしては、以下のものが挙げられる。モノアゾ金属化合物、アセチルアセトン金属化合物、芳香族オキシカルボン酸、芳香族ダイカルボン酸、オキシカルボン酸およびダイカルボン酸系の金属化合物、芳香族オキシカルボン酸、芳香族モノおよびポリカルボン酸およびその金属塩、無水物、エステル類、ビスフェノールのようなフェノール誘導体類、尿素誘導体、含金属サリチル酸系化合物、含金属ナフトエ酸系化合物、ホウ素化合物、４級アンモニウム塩、カリックスアレーン、および、荷電制御樹脂が挙げられる。
【００５６】
一方、トナーを正荷電性に制御する荷電制御剤としては、以下のものが挙げられる。グアニジン化合物；イミダゾール化合物；トリブチルベンジルアンモニウム−１−ヒドロキシ−４−ナフトスルフォン酸塩、テトラブチルアンモニウムテトラフルオロボレートのような４級アンモニウム塩、および、これらの類似体であるホスホニウム塩のようなオニウム塩およびこれらのレーキ顔料；トリフェニルメタン染料およびこれらのレーキ顔料（レーキ化剤としては、リンタングステン酸、リンモリブデン酸、リンタングステンモリブデン酸、タンニン酸、ラウリン酸、没食子酸、フェリシアン化物、および、フェロシアン化物）；高級脂肪酸の金属塩；荷電制御樹脂。
【００５７】
これら荷電制御剤は、単独でまたは２種類以上組み合わせて添加してもよい。荷電制御剤の添加量は、結着樹脂１００．０質量部に対して０．１質量部以上２０．０質量部以下であることが好ましく、より好ましくは０．５質量部以上１０．０質量部以下である。
【００５８】
本発明に用いられるトナー粒子を水系媒体中で造粒する際、水系媒体に分散安定剤を含有しても良い。分散安定剤としては、公知の無機化合物の分散安定剤、および、有機化合物の分散安定剤を用いることができる。無機化合物の分散安定剤としては、リン酸三カルシウム、リン酸マグネシウム、リン酸アルミニウム、リン酸亜鉛、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、および、アルミナが挙げられる。
【００５９】
一方、有機化合物の分散安定剤としては、ポリビニルアルコール、ゼラチン、メチルセルロース、メチルヒドロキシプロピルセルロース、エチルセルロース、カルボキシメチルセルロースのナトリウム塩、ポリアクリル酸およびその塩、および、デンプンが挙げられる。これら分散安定剤の使用量は、重合性単量体１００．０質量部に対して０．２質量部以上２０．０質量部以下であることが好ましい。
【００６０】
分散安定剤として、無機化合物の分散安定剤を用いる場合、市販のものをそのまま用いてもよいが、より細かい粒径の分散安定剤を得るために、水系媒体中で該無機化合物を生成させてもよい。例えば、リン酸三カルシウムの場合、高撹拌下において、リン酸ナトリウム水溶液と塩化カルシウム水溶液を混合することで得られる。
【００６１】
トナー粒子には、トナーへの各種特性を付与するために外添剤を添加してもよい。トナーの流動性を向上させるための外添剤としては、シリカ微粒子、酸化チタン微粒子、および、それらの複酸化物微粒子のような無機微粒子が挙げられる。
【００６２】
シリカ微粒子としては、ケイ素ハロゲン化物の蒸気相酸化により生成された乾式シリカまたはヒュームドシリカ、および、水ガラスから製造される湿式シリカ、ゾル−ゲル法により製造されるゾルゲルシリカが挙げられる。また、乾式シリカは、製造工程において、塩化アルミニウム、塩化チタン他のような金属ハロゲン化合物をケイ素ハロゲン化合物と共に用いることによって、シリカと他の金属酸化物の複合微粒子であってもよい。
【００６３】
無機微粒子は、その表面を処理剤で疎水化処理することによって、トナーの摩擦帯電量の調整、環境安定性の向上、および、高温高湿下での流動性の向上を達成することができるので、疎水化処理された無機微粒子を用いることが好ましい。
【００６４】
無機微粒子を疎水化処理するための処理剤としては、未変性のシリコーンワニス、各種変性シリコーンワニス、未変性のシリコーンオイル、各種変性シリコーンオイル、シラン化合物、シランカップリング剤、その他有機ケイ素化合物、および、有機チタン化合物が挙げられる。その中でもシリコーンオイルが好ましい。これらの処理剤は単独で用いても、または併用してもよい。
【００６５】
外添剤の添加量は、外添剤を処理する前のトナー粒子１００．０質量部に対して０．５質量部以上５．０質量部以下であることが好ましく、より好ましくは１．０質量部以上２．５質量部以下である。
【００６６】
以下、本発明に係る各種物性の測定方法について説明する。
【００６７】
＜ブロックポリマー及びビニルポリマーの分子量の測定方法＞
ブロックポリマー及びビニルポリマーの重量平均分子量（Ｍｗ）および数平均分子量（Ｍｎ）は、ゲルパーミエーションクロマトグラフィー（ＧＰＣ）により、以下のようにして測定する。
【００６８】
まず、室温で、サンプルをテトラヒドロフラン（ＴＨＦ）に溶解する。そして、得られた溶液を、ポア径が０．２μｍの耐溶剤性メンブランフィルター「マエショリディスク」（東ソー社製）で濾過してサンプル溶液を得る。なお、サンプル溶液は、ＴＨＦに可溶な成分の濃度が０．８質量％となるように調整する。このサンプル溶液を用いて、以下の条件で測定する。
装置：高速ＧＰＣ装置「ＨＬＣ−８２２０ＧＰＣ」［東ソー社製］
カラム：ＬＦ−６０４の２連
溶離液：ＴＨＦ
流速：０．６ｍｌ／ｍｉｎ
オーブン温度：４０℃
試料注入量  ：０．０２０ｍｌ
試料の分子量の算出にあたっては、標準ポリスチレン樹脂（例えば、商品名「ＴＳＫスタンダード    ポリスチレン    Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００」、東ソー社製）を用いて作成した分子量校正曲線を使用する。
【００６９】
＜離型剤の分子量の測定方法＞
離型剤の分子量は、ゲルパーミエーションクロマトグラフィー（ＧＰＣ）により、以下のようにして測定する。
【００７０】
ゲルクロマトグラフ用のｏ−ジクロロベンゼンに、特級２，６−ジ−ｔ−ブチル−４−メチルフェノール（ＢＨＴ）を濃度が０．１０ｗｔ／ｖｏｌ％となるように添加し、室温で溶解する。サンプルビンに、離型剤、上記のＢＨＴを溶解したｏ−ジクロロベンゼンを入れ、１５０℃に設定したホットプレート上で加熱し、離型剤を溶解する。離型剤が溶けたら、予め加熱しておいたフィルターユニットに入れ、本体に設置する。フィルターユニットを通過させたものをＧＰＣサンプルとする。尚、サンプル溶液は、濃度が約０．１５質量％となるように調整する。このサンプル溶液を用いて、以下の条件で測定する。
装置  ：ＨＬＣ−８１２１ＧＰＣ／ＨＴ（東ソー社製）
検出器：高温用ＲＩ
カラム：ＴＳＫｇｅｌ  ＧＭＨＨＲ−Ｈ  ＨＴ  ２連（東ソー社製）
温度  ：１３５．０℃
溶媒  ：ゲルクロマトグラフ用ｏ−ジクロロベンゼン（ＢＨＴ  ０．１０ｗｔ／ｖｏｌ％
添加）
流速  ：１．０ｍｌ／ｍｉｎ
注入量：０．４ｍｌ
【００７１】
試料の分子量の算出にあたっては、標準ポリスチレン樹脂（例えば、商品名「ＴＳＫスタンダード  ポリスチレン  Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００」、東ソ−社製）を用いて作成した分子量校正曲線を使用する。
【００７２】
＜ブロックポリマーのポリエステル部位とビニルポリマー部位の比率の測定方法＞
ブロックポリマーのポリエステル部位とビニルポリマー部位の比率は核磁気共鳴分光分析（１Ｈ−ＮＭＲ）［４００ＭＨｚ、ＣＤＣｌ３、室温（２５℃）］を用いて行った。
測定装置：ＦＴ  ＮＭＲ装置  ＪＮＭ−ＥＸ４００（日本電子社製）
測定周波数：４００ＭＨｚ
パルス条件：５．０μｓ
周波数範囲：１０５００Ｈｚ
積算回数：６４回
得られたスペクトルの積分値からポリエステル部位とビニルポリマー部位の質量比を算出した。
【００７３】
＜ブロックポリマーの融点の測定方法＞
ブロックポリマーの融点（Ｔｍ）は、示差走査熱量分析装置「Ｑ１０００」（ＴＡ  Ｉｎｓｔｒｕｍｅｎｔｓ社製）を用いてＡＳＴＭ  Ｄ３４１８−８２に準じて測定する。
【００７４】
装置検出部の温度補正はインジウムと亜鉛の融点を用い、熱量の補正についてはインジウムの融解熱を用いる。具体的には、サンプル（ブロックポリマー）５ｍｇを精秤し、これをアルミニウム製のパンの中に入れ、リファレンスとして空のアルミニウム製のパンを用い、測定温度範囲３０〜２００℃の間で、昇温速度１０℃／ｍｉｎで測定を行う。なお、測定においては、一度２００℃まで昇温させ、続いて３０℃まで降温し、その後に再度昇温を行う。この２度目の昇温過程での温度３０〜２００℃の範囲におけるＤＳＣ曲線の最大の吸熱ピークを、ブロックポリマーの融点（Ｔｍ）とする。
【実施例】
【００７５】
本発明を以下に示す実施例により具体的に説明する。しかし、これは本発明をなんら限定するものではない。なお、実施例中及び比較例中の部および％は特に断りがない場合、全て質量基準である。
【００７６】
＜ビニルポリマー１の製造＞
撹拌機、温度計、窒素導入管、および、減圧装置を備えた反応容器に、キシレン５０．０部を窒素置換しながら加熱し、液温１４０℃で還流させた。前記反応容器にスチレン１００．０部、重合開始剤としてＤｉｍｅｔｈｙｌ  ２，２’−ａｚｏｂｉｓ（２−ｍｅｔｈｙｌｐｒｏｐｉｏｎａｔｅ）８．０部を混合したものを３時間かけて滴下し、滴下終了後、溶液を３時間撹拌した。その後、１６０℃、１ｈＰａにて、キシレンおよび残存スチレンを留去しビニルポリマー１を得た。得られたビニルポリマー１の物性を表１に示す。
【００７７】
＜ビニルポリマー２〜５の製造＞
表１に示す開始剤量に変更すること以外はビニルポリマー１の製造と同様にして、ビニルポリマー２〜５を得た。得られたビニルポリマー２〜５の物性を表１に示す。
【００７８】
【表１】
0006516545.tif 000004
【００７９】
＜ブロックポリマー１の製造＞
撹拌機、温度計、窒素導入管、脱水管、および、減圧装置を備えた反応容器にビニルポリマー１を１００．０部、有機溶媒としてキシレンを１２８．０部、１，１２−ドデカンジオールを８２．７部添加した。さらにエステル化触媒としてチタン（ＩＶ）イソプロポキシド０．６部を加えて、窒素雰囲気下、１５０℃で４時間反応させた。その後、セバシン酸７８．８部を加えて１５０℃で３時間、１８０℃で４時間反応させた。その後、さらに１８０℃、１ｈＰａで所望の重量平均分子量（Ｍｗ）となるまで反応させてブロックポリマー１を得た。得られたブロックポリマー１の物性を表２、３に示す。なお、表２に示すように、ポリエステル用モノマーとして、セバシン酸、１，１２−ドデカンジオールを用いることで、式（１）で示される構造単位（ｍ＝８、ｎ＝１２）を有するポリエステル部位を有するブロックポリマー１が得られていることを示す。
【００８０】
＜ブロックポリマー２〜１６の製造＞
表２に示す原料及び添加量に変更すること以外はブロックポリマー１の製造と同様にして、ブロックポリマー２〜１６を得た。得られたブロックポリマー２〜１６の物性を表２、３に示す。ブロックポリマー１と同様に、表２に示すポリエステル用モノマーを用いることで、式（１）で示される構造単位（表１中のｍ、ｎの値）を有するポリエステル部位を有するブロックポリマー２〜１６が得られていることを示す。
【００８１】
＜グラフトポリマーの製造＞
撹拌機、温度計、窒素導入管、および、減圧装置を備えた反応容器に、キシレン４０．０部を窒素置換しながら加熱し、液温１４０℃で還流させた。スチレン３６．３部、ジクミルパーオキサイド２．９部、及びアクリル酸２．３部の混合液を３時間かけて滴下し、滴下終了後、溶液を３時間撹拌した。引き続いて、１，１２−ドデカンジオール９１．５部にエステル化触媒としてチタン（ＩＶ）イソプロポキシド０．６部を加えて、１５０℃で４時間反応させた。その後、セバシン酸８５．０部を加えて１５０℃で３時間、１８０℃で４時間反応させた。その後、さらに１８０℃、１ｈＰａで所望の重量平均分子量（Ｍｗ）となるまで反応させてグラフトポリマーを得た。得られたグラフトポリマーの物性を表２、３に示す。
【００８２】
【表２】
0006516545.tif 000005
【００８３】
【表３】
0006516545.tif 000006
【００８４】
表３中、比率はポリエステル部位とビニルポリマー部位の質量基準の比率を示す。
【００８５】
＜トナー１の製造＞
スチレン３０．０部に対して、Ｃ．Ｉ．ピグメントブルー１５：３を６．０部、荷電制御剤（ボントロンＥ８４；オリエント化学工業社製）を１．０部用意した。これらを、アトライター（日本コークス工業社製）に導入し、半径１．２５ｍｍのジルコニアビーズを用いて２００ｒｐｍにて２５℃で１８０分間撹拌を行い、顔料分散組成物を調製した。
【００８６】
一方、別容器に６０℃に加温したイオン交換水９００部、リン酸三カルシウム２．５部を添加し、Ｔ．Ｋ．ホモミクサー（特殊機化工業製）を用いて１００００ｒｐｍにて撹拌し、水系媒体を得た。
【００８７】
また、下記材料を、Ｔ．Ｋ．ホモミクサーを用いて、５０００ｒｐｍにて混合・分散した。
・顔料分散組成物                                                  ３７．０部
・スチレン                                                        ３８．４部
・ｎ−ブチルアクリレート                                          ２１．６部
・ブロックポリマー１                                              １０．０部
・非晶性ポリエステル樹脂
【００８８】
（重量平均分子量９５００、ガラス転移温度７３℃）                  ５．０部
更に、６０℃に加温した後、離型剤としてジペンタエリスリトールヘキサステアレートを９．０部投入し、３０分間分散・混合を行い、重合開始剤パーブチルＰＶ（日本油脂社製）８．１部を溶解し、重合性単量体組成物を調製した。
【００８９】
上記水系媒体中に上記重合性単量体組成物を投入し、温度６０℃、窒素雰囲気下において、Ｔ．Ｋ．ホモミクサーにて１２０００ｒｐｍで１０分間撹拌し、重合性単量体組成物を造粒した。その後、パドル撹拌翼で撹拌しつつ温度７０℃に昇温した。４時間反応させた後、更に８５℃に昇温し、１時間反応させた。冷却後、塩酸を加えｐＨを１．４にし、２時間撹拌した。濾別し、水洗を行った後、温度４０℃にて４８時間乾燥し、トナー粒子を得た。
【００９０】
得られたトナー粒子の重量平均粒径（Ｄ４）をコールター・カウンターＭｕｌｔｉｓｉｚｅｒ３（ベックマン・コールター社製）で測定したところ、６．２μｍであった。
【００９１】
上記トナー粒子１００．０部に対し、外添剤として、ジメチルシリコーンオイルで処理された疎水性シリカ微粒子（数平均一次粒子径：７ｎｍ）１．０部を、ＦＭミキサ（日本コークス工業社製）にて１０分間処理を行い、トナー１を得た。得られたトナー１の物性を表４に示す。得られたトナーの示差走査熱量測定において、ブロックポリマーのポリエステル部位に由来する吸熱ピークを有していることが認められた。
【００９２】
＜トナー２〜２４の製造例＞
表３に示す材料および添加量に変更すること以外はトナー１と同様の製造方法でトナー２〜２４を得た。得られたトナー２〜２４の物性を表４に示す。得られたトナー２〜２０の示差走査熱量測定において、ブロックポリマーのポリエステル部位に由来する吸熱ピークを有していることが認められた。
【００９３】
【表４】
0006516545.tif 000007
【００９４】
表４中、ｎ−ＢＡはｎ−ブチルアクリレートを示す。
【００９５】
〔実施例１〕
評価機としてＬＢＰ９６６０Ｃｉ（キヤノン（株）製）を使用した。シアンカートリッジから中に入っているトナーを抜き取り、その後トナー１を導入してトナーを詰め替え、下記項目の評価を行った。評価紙にはＬＥＴＴＥＲサイズのＸＥＲＯＸ  ４２００（ＸＥＲＯＸ社製、坪量７５ｇ／ｍ２）を用いた。なお、特に記述が無い限り、評価は常温常湿環境下（２５℃、５０％ＲＨ）において行った。また、ブロッキングはトナー単独で評価した。評価結果を表５に示す。
【００９６】
＜低温定着性＞
評価紙にトナーの載り量０．９ｍｇ／ｃｍ２で、面積２ｃｍ×２ｃｍの画像を出力した。定着温調を変化させながら、定着器通過時の評価紙の通紙方向後端部に、オフセットが生じた時点の定着温度を確認し、以下の評価基準に基づいて評価した。
Ａ：１２０℃でオフセットせず
Ｂ：１２０℃でオフセット発生
Ｃ：１３０℃でオフセット発生
Ｄ：１４０℃でオフセット発生
【００９７】
＜グロス＞
定着温度１６０℃でトナーの載り量０．５ｍｇ／ｃｍ２の画像を出力し、ＰＧ−３Ｄ（日本電色工業製）を用いてグロス値の測定を行った。
Ａ：グロス値が３０以上
Ｂ：グロス値が２０以上３０未満
Ｃ：グロス値が１５以上２０未満
Ｄ：グロス値が１５未満
【００９８】
＜現像スジ＞
５％の印字比率の画像を１２，０００枚出力した。１２，０００枚出力後、トナーの載り量が０．２０ｍｇ／ｃｍ２であるハーフトーン画像を作成し、画像上及び現像ローラを目視で確認し、以下の評価基準に基づいて評価した。
Ａ：現像ローラ上にも、画像上にも、縦スジは見られない。
Ｂ：現像ローラ上に細かいスジが数本あるものの、画像上には、縦スジは見られない。
Ｃ：現像ローラ上にスジが数本あり、画像上にも細かいスジが若干見られる。
Ｄ：現像ローラ上及びハーフトーン画像上に多数本のスジが見られる。
【００９９】
＜耐熱性（ブロッキング）＞
トナー５ｇを５０ｃｃポリカップに取り、温度５５℃、湿度１０％ＲＨで３日間放置し、凝集塊の有無を調べ、以下の基準で評価した。
Ａ：凝集塊発生せず
Ｂ：軽微な凝集塊が発生、軽く指で押すと崩れる
Ｃ：凝集塊が発生、軽く指で押しても崩れない
Ｄ：完全に凝集
【０１００】
＜過酷環境放置後の現像スジ＞
カートリッジを過酷環境（温度５０℃／湿度８０％ＲＨ）に２週間保管後、高温高湿環境（温度３０℃／湿度８０％ＲＨ）において、５％の印字比率の画像を５，０００枚出力した。５，０００枚出力後、トナーの載り量が０．２０ｍｇ／ｃｍ２であるハーフトーン画像を作成し、画像上及び現像ローラを目視で確認し、以下の評価基準に基づいて評価した。
Ａ：現像ローラ上にも、画像上にも、縦スジは見られない。
Ｂ：現像ローラ上に細かいスジが数本あるものの、画像上には、縦スジは見られない。
Ｃ：現像ローラ上にスジが数本あり、画像上にも細かいスジが若干見られる。
Ｄ：現像ローラ上及びハーフトーン画像上に多数本のスジが見られる。
【０１０１】
＜過酷環境放置後のカブリ＞
上記過酷環境放置後の現像スジの評価後、高温高湿環境（３０℃／８０％ＲＨ）において３日間放置した。放置後、白地部分を有する画像を出力し、「ＲＥＦＬＥＣＴＭＥＴＥＲ  ＭＯＤＥＬ  ＴＣ−６ＤＳ」（東京電色社製）により測定した出力画像の白地部分の白色度と評価紙の白色度の差から、カブリ濃度（％）を算出し、画像カブリを評価した。フィルターはアンバーライトフィルターを用いた。
Ａ：０．５％以下
Ｂ：０．６％以上１．５％以下
Ｃ：１．６％以上２．５％以下
Ｄ：２．６％以上
【０１０２】
〔実施例２〜２０、比較例１〜４〕
表５に示すトナーを用いて、実施例１と同様の評価を行った。評価結果を表５に示す。
【０１０３】
【表５】
0006516545.tif 000008